(57)【要約】【課題】本発明の課題は、製造が簡単で、長い耐用年数が得られる、大型転がり軸受のための転がり軸受エレメント、及び相応の大型転がり軸受装置を提供することである。【解決手段】大型転がり軸受のための転がり軸受エレメントが、転がり軸受対向エレメントと接触する少なくとも１つの接触ゾーンを有しており、該接触ゾーンが、誘導式の硬化法に従って硬化された表面層を有しており、前記転がり軸受エレメントが、少なくとも０．４６質量％の炭素添加物を有する鋼より成っている。【選択図】図１
2015232396.tif 000002
【特許請求の範囲】
【請求項１】
大型転がり軸受のための転がり軸受エレメントにおいて、
転がり軸受対向エレメントと接触する少なくとも１つの接触ゾーンを有しており、
該接触ゾーンが、高周波焼入れされた表面層を有しており、
前記転がり軸受エレメントが、少なくとも０．４６質量％の炭素添加物を有する鋼より成っている、
ことを特徴とする、大型転がり軸受のための転がり軸受エレメント。
【請求項２】
前記表面層が、使用された鋼の可能な最大硬度よりも低い最大硬度を有している、請求項１記載の転がり軸受エレメント。
【請求項３】
硬化された表面層が、少なくとも５８ＨＲＣの最大硬度を有している、請求項１又は２記載の転がり軸受エレメント。
【請求項４】
鋼が、マンガン、クロム及び／又はモリブデンの添加物を有している、請求項１から３までのいずれか１項記載の転がり軸受エレメント。
【請求項５】
モリブデンの添加物が少なくとも０．１２質量％である、請求項４記載の転がり軸受エレメント。
【請求項６】
焼入れされた表面層は、転がり軸受対向エレメントとのヘルツ接触によって生ぜしめられる応力変化がカバーされる程度の厚さに構成されている、請求項１から５までのいずれか１項記載の転がり軸受エレメント。
【請求項７】
転がり軸受エレメントが、少なくとも２５０ｍｍの外径を有する大型転がり軸受に使用するために構成されている、請求項１から６までのいずれか１項記載の転がり軸受エレメント。
【請求項８】
請求項１から７までのいずれか１項記載の少なくとも１つの転がり軸受エレメントを有していることを特徴とする、大型転がり軸受装置。
【請求項９】
転がり軸受エレメントが軌道エレメントとして構成されている、請求項８記載の大型転がり軸受装置。
【請求項１０】
転がり軸受エレメントが転動体として構成されている、請求項８記載の大型転がり軸受装置。
【発明の詳細な説明】
【技術分野】
【０００１】
本発明は、大型転がり軸受用の軌道エレメント、及び軸受装置に関する。
【背景技術】
【０００２】
今日公知の大型転がり軸受においては、軌道エレメントは、一般的に表面硬化又は完全硬化された鋼より製造されている。表面硬化された鋼を使用する場合、低合金鋼は、外周層が炭素雰囲気内で浸炭されるので、外周層は後から硬化される。大型転がり軸受のためには、回転する転動体によって軌道エレメントに常に負荷がかかるので、長い耐用年数を得るためには、軌道領域に高い表面硬度を与える必要がある。しかしながら、軌道エレメントの表面硬化又は完全硬化には、比較的高いエネルギ消費が必要となる。
【０００３】
これに対して、自在継手においては、焼入れされた外周層が、高周波法によって生ぜしめられる。しかしながらこのような形式の軸受においては、表面硬度の要求は、転動体による異なる負荷に基づいて、大型転がり軸受におけるように高くはない。自在継手においては、大型転がり軸受とは異なる種類の鋼が使用される。従って、自在継手において公知である高周波焼入れ法は、大型転がり軸受の製造に転用することはできない。
【０００４】
同様に直径の小さい小型の転がり軸受においては、外周層の高周波焼入れは、使用された鋼の種類、例えば１００Ｃｒ６において用いられる。この場合も、外周層を高周波焼入れするための公知の方法は、経済的な理由により、大型転がり軸受に転用することはできない。
【発明の概要】
【発明が解決しようとする課題】
【０００５】
本発明の課題は、製造が簡単で、長い耐用年数が得られる、大型転がり軸受のための転がり軸受エレメント、及び相応の大型転がり軸受装置を提供することである。
【課題を解決するための手段】
【０００６】
この課題は、本発明によれば、請求項１に記載した特徴を有する軌道エレメント、並びに請求項８に記載した特徴を有する大型転がり軸受装置によって解決された。有利な実施態様は、従属請求項に記載されている。
【０００７】
請求項１によれば、大型転がり軸受のための転がり軸受エレメントが、
転がり軸受対向エレメントと接触する少なくとも１つの接触ゾーンを有しており、
該接触ゾーンが、高周波焼入れ法に従って硬化された表面層を有しており、
前記転がり軸受エレメントが、少なくとも０．４６質量％の炭素添加物を有する鋼より成っている。
【０００８】
表面層の外側において原則として少なくとも０．２質量％よりも少ない炭素含有量を有していて、強く負荷される転がり軸受に使用するために、高価な浸炭だけによって外周層が例えば０．８質量％の炭素含有量を有するように十分に硬化せしめられる、高価な表面硬化鋼を用いるのとは異なり、本発明によれば、少なくとも０．４６％の炭素添加物を有する、いわゆる安価な調質鋼を使用することができ、この場合、転がり軸受エレメントの接触ゾーンは、高周波法によって後から硬化されるようになっている。このような硬化法は、外周層の浸炭と比較して費用が著しく安価である。本発明による転がり軸受エレメントとしては、特に大型軸受の転動体及び／又は軌道エレメントを構成することができる。本発明の構成は、特に、転がり接触によって負荷される、大型軸受のエレメントのために有利である。この場合、転がり軸受対向エレメントは、転がり軸受エレメントと転がり接触する転がり軸受エレメントであって、有利な形式で同様に本発明に従って構成されている。大型転がり軸受は、有利には少なくとも２５０ｍｍの直径を有している。
【０００９】
この場合、本発明は、０．４６質量％よりも少ない炭素含有量では、表面層の高周波焼入れによって、軌道エレメントの十分に長い耐用年数を保証するために十分頑丈な組織構造を有する十分な表面硬度が得られない、という認識に基づいている。特に、外周層の炭素含有量が少ないと、高周波焼入れによって、転がり軸受エレメント及びひいては大型転がり軸受の早期の故障を招く、不都合な不安定な組織が形成される。しかも、特に大型転がり軸受においては熱処理の際に、材料の無視できない歪みが発生するので、転がり軸受のための軌道の高い走行精度は得られない。このような歪みは、熱処理後に再び、別の処理例えば切削加工によって取り除く必要があり、これによって、相応の軌道エレメントのための製造コストはさらに高価になる。切削加工後にも、つまり表面の材料を取り除いた後も、表面の最大硬度は、見込み負荷に応じて選択された大型軸受の設計に相当するので、必要な負荷能力が得られる。この場合、表面層の厚さは、高い負荷を受ける大型軸受においては、小型軸受におけるよりも大きくする必要がある。
【００１０】
本発明の有利な実施例によれば、表面層は、使用された鋼の可能な最大硬度よりも低い最大硬度を有している。原則として、使用された鋼によって、大型軸受において使用される公知の鋼（例えば４２ＣｒＭｏ４）よりも著しく高い硬度が得られるが、本発明によれば、大型軸受のための４２ＣｒＭｏ４より成る公知の転がり軸受エレメントに相当する、高周波焼入れ法によって得られる硬度だけが提供される。これによって、本発明に従って使用された鋼は、硬化時に、４２ＣｒＭｏ４の鋼を用いた場合におけるように、その材料限界まで硬化されることはない。従って、公知の大型軸受と比較し得る、表面層の最大硬度、しかも公知の大型軸受とは異なる、硬化深さが次第に大きくなる硬度変化が得られる。大型軸受のための公知の種類の鋼においては、外周層が比較的薄いので、硬度は急激に低下し、硬化されていない領域の硬度に迅速に移行するのに対して、本発明に従って用いられた鋼においては、非常になだらかな移行が得られる。従って、硬化された表面層は、次第に低くなる硬度において、公知の大型軸受におけるよりも著しく深く、転がり軸受エレメント内に達する。それによって同時に、比較的微細かつ頑丈な組織構造が形成される。これによって一方では、大型軸受の耐用年数は著しく高められる。また他方では、０．４６質量％以上の炭素を含有する、より高い硬度に硬化可能な鋼を使用して、必要な硬度を得るための、著しく簡単でしかも材料にやさしいプロセスが提供されるので、鋼は、所望のなだらかな硬度変化を得るために、あまり強く加熱する必要がなく、また急速に焼入れする必要がない。
【００１１】
本発明の有利な実施態様によれば、硬化された層の負荷能力、及びひいては硬化深さは、転がり軸受エレメントとのヘルツ接触によって生ぜしめられた応力変化を補償するように、考慮されている。応力は、深さが大きくなるにつれて次第に低下する。従って、硬化された層の厚さを、軸受の見込み負荷に適合させる必要があるが、これは、高い見込み負荷において、つまりより深く作用する応力変化において、低い負荷時におけるよりも厚い外周層が生ぜしめられることによって、得られる。
【００１２】
本発明の有利な実施態様によれば、鋼は、マンガンとクロム及び／又はモリブデンの添加物を有している。特にこのような合金元素の添加物は、高周波法によって良好に焼入れされ、十分な硬化深さ、並びに高い負荷能力に適した組織、及び軌道エレメントの長い耐用年数を有する鋼を提供する。鋼が、少なくとも０．１２質量％のモリブデン添加物を有していれば、特に有利である。有利な硬化可能性は、０．３５質量％のモリブデン含有量から、大きくなることはないので、添加物は有利には０．１２質量％〜０．３５質量％の範囲である。
【００１３】
本発明の有利な実施態様によれば、硬化された表面層は、少なくとも５８ＨＲＣの最大硬度を有している。特にこの表面硬度から、軌道エレメントは、長い耐用年数を保証するために十分に頑丈な軌道を有する。
【００１４】
請求項８によれば、請求項１から７までのいずれか１項記載の少なくとも１つの転がり軸受エレメントを有しており、それによって有利な特性が得られる。
【００１５】
本発明のその他の利点及び実施態様を、以下に図面に基づく実施例を用いて説明する。図１〜図３は、本発明の実施例による構成部分を異なる方向から見た図を示す。
【図面の簡単な説明】
【００１６】
【図１】本発明による大型転がり軸受１の構成部分の概略的な断面図である。
【図２】図１に示した構成部分の内レースの概略的な断面図である。
【図３】図１に示した構成部分の外レースの概略的な断面図である。
【発明を実施するための形態】
【００１７】
図１に、本発明の実施例による、少なくとも２５０ｍｍの直径を有する大型転がり軸受１が示されている。大型転がり軸受１は２つの軌道エレメントを有しており、これらの軌道エレメントは、外レース３及び内レース５として構成されている。これらの軌道エレメント間に玉７として構成された転動体が配置されている。２つの軌道エレメントが移動すると、玉７が軌道エレメント上で転動運動を行う。このような大型転がり軸受は、典型的には、外レース３が内レース５に対して、又は内レース５が外レース３に対して絶え間なく回転運動する組み込み状態において使用される。
【００１８】
図２には内レース５の断面図が示されている。内レース５は軌道２１を有しており、該軌道２１上で玉７が大型転がり軸受１の運転中に転動する。軌道２１は、玉７と接触することによる負荷に耐え得ることができ、大型転がり軸受の長い耐用年数を保証する硬化された表面層を有している。図３に示した外レースも、同様に表面硬化された軌道２３を有している。
【００１９】
軌道２１及び２３の表面は、転動体との転動接触によって常に負荷されている。ベアリングレースは、０．４６〜１．０質量％の炭素添加物、０．１２〜０．３５質量％のモリブデン添加物を有する鋼より成っている。その他の添加物は、有利には、０．５〜１．０質量％のマンガン、及び／又は０．９〜１．５質量％のクロムである。相応の材料は公知であり、相応に高周波焼入れされている表面層を備えた軌道エレメントの製造のために、大型転がり軸受用の公知の軌道エレメントと比較して安価で簡単な製造法を提供する。鋼は、例えば規格５０ＣｒＭｏ４に相当し、これに対して公知の大型転がり軸受においては主に４２ＣｒＭｏ４が使用される。ベアリングレースの軌道は、ベアリングレースの形状付与後に、高周波焼入れされる。例えば、誘導コイルが軌道のすぐ上をガイドされ、それによって軌道が加熱される。位相変換が行われ、この際に特に硬化された材料が形成される。次いで行われるシャワー（Brause）によって、加熱された材料が焼入れされ、それによって、硬化された組織が得られる。この高周波焼入れ法は、公知の方法に従って有利にはスリップなしに実施されるので、硬化されないゾーンが軌道上に形成されることはない。それによって、軌道は、全軌道エレメントに沿って、製造技術的な公差の枠内で同じ硬さを有する。
【００２０】
表面層の最大硬度は、少なくとも５８ＨＲＣである。この硬度は、軸受に使用する際に公知である鋼の種類においても得られる。勿論、このような種類の鋼は、この最大硬度を得るために、材料固有の特性の限界まで硬化する必要がある。この際に使用された鋼によって、基本的に５８ＨＲＣよりも明らかに高い、表面層の硬度を得ることができる。しかしながらこのような高い硬度は、大型軸受に使用する場合、大抵は必要とされない。従って、５８ＨＲＣの硬度を得るために、鋼が被るダメージは、材料的な可能性に関連して、この使用目的のために公知である種類の鋼よりも著しく僅かである。従って、所望の最大硬度を得るために、大型軸受の構成部分のための公知の製造法と比較して、材料に与えるダメージが著しく僅かである硬化方法が可能である。それによって、硬化時の最大温度は僅かであり、僅かな温度勾配で焼入れを行うこともでき、しかも表面層と基本組織との間の硬度のなだらかな移行が得られる。材料に与えるダメージが少ないプロセスによって、特に結果の繰り返し可能性が改善される。
【００２１】
高周波焼入れ法は、硬化された層の深さが、軸受の耐用年数に対する要求に相当するように設定されている。特に、硬化された層の深さは、転がり軸受とのヘルツ接触によって生ぜしめられた応力変化が補償されるように、選定されている。つまり、硬化された層は、転がり接触によって生ぜしめられた応力が、硬化されていないベース材料の負荷容量を越えるよりも深く、材料内に達している。従って、ベース材料の過負荷は避けられ、高められた応力及び負荷は、表面層によって吸収される。その結果、大型軸受の高い耐用年数が得られる。しかも、表面層は、軸受の高い負荷能力のために適した組織を有している。
【００２２】
本発明の別の実施態様によれば、軌道エレメントと共に、転動体も本発明に従って構成されている。つまり転動体も、高周波法によって硬化され、相応の鋼より成っている。選択的に、本発明の実施例によれば、転動体だけが本発明に従って構成されていて、軌道エレメントは本発明に従って構成されていなくてもよい。従って、本発明は、転がり接触によって負荷される、転がり軸受のすべての構成部分において用いることができる。また本発明は、転動体として玉を有する転がり軸受に限定されるものではなく、原則としてすべての形式の大型転がり軸受に用いることができる。
【符号の説明】
【００２３】
１  大型転がり軸受、  ３  外レース、  ５  内レース、  ７  玉、  ２１，２３  軌道
【図１】
2015232396.tif 000003
【図２】
2015232396.tif 000004
【図３】
2015232396.tif 000005
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
少なくとも２５０ミリメートルの外径を有する大型転がり軸受のための転がり軸受エレメントにおいて、
前記転がり軸受エレメントに対向する転がり軸受対向エレメントと接触する少なくとも１つの接触ゾーンを有しており、
該接触ゾーンが、高周波焼入れされた表面層を有しており、
前記転がり軸受エレメントが、少なくとも０．４６質量％の炭素添加物を有する鋼より成っており、
前記表面層が、使用された鋼の実現可能な最大硬度よりも低い硬度を有しており、
鋼が、モリブデンの添加物を有している、
ことを特徴とする、大型転がり軸受のための転がり軸受エレメント。
【請求項２】
硬化された表面層が、少なくとも５８ＨＲＣの硬度を有している、請求項１記載の転がり軸受エレメント。
【請求項３】
鋼が、マンガン及び／又はクロムの添加物を有している、請求項１又は２記載の転がり軸受エレメント。
【請求項４】
モリブデンの添加物が少なくとも０．１２質量％である、請求項１から３までのいずれか１項記載の転がり軸受エレメント。
【請求項５】
焼入れされた表面層は、転がり軸受対向エレメントとのヘルツ接触によって生ぜしめられる応力変化がカバーされる程度の厚さに構成されている、請求項１から４までのいずれか１項記載の転がり軸受エレメント。
【請求項６】
請求項１から５までのいずれか１項記載の少なくとも１つの転がり軸受エレメントを有していることを特徴とする、大型転がり軸受装置。
【請求項７】
転がり軸受エレメントが軌道エレメントとして構成されている、請求項６記載の大型転がり軸受装置。
【請求項８】
転がり軸受エレメントが転動体として構成されている、請求項６記載の大型転がり軸受装置。
【請求項９】
少なくとも２５０ミリメートルの外径を有する大型転がり軸受のための転がり軸受エレメントを製造する方法であって、
少なくとも０．４６質量％の炭素添加物を有する鋼を選択し、
転がり軸受対向エレメントと接触する接触ゾーンを形成し、
前記接触ゾーンの表面層を高周波焼入れすることにより、前記表面層が、使用された鋼の実現可能な最大硬度よりも低い硬度を有しており、
鋼が、モリブデンの添加物を有している、
ことを特徴とする、大型転がり軸受のための転がり軸受エレメントの製造方法。